(57)【特許請求の範囲】
【請求項１】
アクリロニトリル９０〜９５重量％、スルホン酸基含有ビニルモノマー０〜０．５重量％及び他のビニルモノマー１０〜４．５重量％からなるアクリロニトリル系ポリマーからなり、無荷重のもとで乾熱雰囲気下１３０℃で１０分後の収縮率が３０％以上、１０℃／分の昇温雰囲気下で測定した熱収縮応力の最大値が９０〜１３０℃の間にあり、かつ熱収縮応力の最大値が１００ｍｇ／ｄ以上であることを特徴とする高収縮性アクリル系繊維。
【発明の詳細な説明】
【０００１】
【発明の属する技術分野】
本発明は、高収縮性を有するアクリル系繊維に関する。
【０００２】
【従来の技術】
アクリル系繊維は、獣毛調風合い、光沢を有し、ニット分野を初めボア、ハイパイルの分野に使用されている。このうちハイパイルの場合、通常、刺毛と産毛の二層構造よりなるが、産毛には高収縮性アクリル系繊維が適している。また、近年多種多様な商品開発の必要性により、レギュラーのアクリル系繊維に高収縮性繊維を混合して特殊風合い糸、ハイバルキー糸、特殊パイル布帛等数多く作られるようになり、高度の収縮性アクリル系繊維の必要性が非常に高まっている。
【０００３】
かかる背景のもとに、従来から、高収縮性アクリル系繊維を製造する方法が多数提案されている。例えば、特開昭６０−１１０９１０号公報では、湿式紡糸して得られる凝固未延伸繊維を１．５〜３倍に延伸した後、無緊張７０℃以上の温度で水洗、緩和し、７０〜９０℃熱水で２次延伸することが開示されている。しかしながら、熱水での延伸では、沸水収縮率は良好でも乾熱雰囲気の熱収縮率は劣る繊維しか得られない。特開昭６０−１１０９１０号公報には、３倍以下に１次延伸し乾燥した後、１００〜１４０℃の熱風中で１．５〜３倍に２次延伸する方法が挙げられているが、熱風というのは湿り気のある加熱空気のことであり、やはり優れた乾熱収縮性は得られない。
【０００４】
更に、特開平４−１１９１１４号公報には、アクリロニトリル８０重量％以上、スルホン酸基含有モノマー０．５〜５重量％及びビニルモノマー５〜１５重量％のポリマーからなり、１２０℃で１分での乾熱収縮率が３０％以上である速収縮性繊維が開示されている。しかしながら、スルホン酸基含有モノマーが多量に共重合されると、伸度が低下するため、紡績工程での通過性が悪化し、更に、紡糸工程の凝固浴中での凝固性が低下するため、紡糸工程で繊維の接着が起こり易くなる。加えて、同公報では、収縮率の測定を無荷重下で行っている。
【０００５】
一般には、ボア、ハイパイル、カーペット等の立毛製品では、数種の原綿を混用し、その中の産毛成分のみを収縮させる必要があるが、産毛成分が他の繊維の抵抗力以上の熱収縮応力を有しないと、立毛製品の仕上げ工程で熱処理を行っても収縮させることができない。特にハイパイルの産毛に要求される収縮性としては、高収縮性もさることながら、ハイパイルの品位の点から熱収縮応力が必要とされる。
【０００６】
【発明が解決しようとする課題】
本発明は、特にハイパイルの仕上げ工程での熱処理装置が乾熱式であることより、乾熱に対しての熱収縮性、熱収縮応力に関し、鋭意検討の結果なされたものである。本発明の目的は、ハイパイルの素材成分として好適な乾熱に対して鋭敏な優れた速収縮性と高収縮性を有するアクリル系繊維を提供することにある。
【０００７】
本発明は、アクリロニトリル９０〜９５重量％、スルホン酸基含有ビニルモノマー０〜０．５重量％及び他のビニルモノマー１０〜４．５重量％からなるアクリロニトリル系ポリマーからなり、無荷重のもとで乾熱雰囲気下１３０℃で１０分後の収縮率が３０％以上、１０℃／分の昇温雰囲気下で測定した熱収縮応力の最大値が９０〜１３０℃の間にあり、かつ熱収縮応力の最大値が１００ｍｇ／ｄ以上であることを特徴とする高収縮性アクリル系繊維、にある。
【０００８】
【発明の実施の形態】
本発明の高収縮性アクリル系繊維を構成するアクリロニトリル系ポリマーは、アクリロニトリル、スルホン酸基含有ビニルモノマー及び他のビニルモノマーよりなり、スルホン酸基含有ビニルモノマーとしては、例えばアリルスルホン酸ナトリウム、スチレンスルホン酸ナトリウム、２−アクリルアミド−２−メチルプロパンスルホン酸ナトリウム等が挙げられるが、これらに限定されるものではない。ポリマー組成としてのスルホン酸基含有ビニルモノマー量は、０〜０．５重量％であり、スルホン酸基含有ビニルモノマーの存在は、繊維に良好な光沢、染色性を与える。
【０００９】
また、他のビニルモノマーとしては、アクリル酸、メタクリル酸、或いはこれらのアルキルエステル、酢酸ビニル、アクリルアミド、２−ヒドロキシエチルメタクリレート、２−ヒドロキシエチルアクリレート、グリシジルメタクリレート、グリシジルアクリレート等が挙げられ、単独で或いは混合されていてもよく、特に、酢酸ビニル、アクリル酸メチルが品質、コストの点で好ましい。ポリマー組成としてのビニルモノマー量は、１０〜４．５重量％であり、４．５重量％未満では、繊維への十分な乾熱収縮性の付与が困難であり、また、１０重量％を超えると、耐熱性の低下による繊維の膠着の発生及び繊維物性の低下が大となる。
【００１０】
本発明の高収縮性アクリル系繊維は、その構成のポリマー組成に基づき良好な繊維物性を保持するほかに、乾熱処理により容易に収縮するものであるが、無荷重のもとで乾熱雰囲気下１３０℃で１０分後の収縮率が３０％以上である高収縮性を有する。収縮率が３０％未満では、高収縮性としての性能が不十分であり、また十分な製品品質が確保されない。
【００１１】
また、本発明の高収縮性アクリル系繊維は、１０℃／分の昇温雰囲気下で測定した熱収縮応力の最大値が９０〜１３０℃の間にあり、かつその熱収縮応力の最大値が１００ｍｇ／ｄ以上であることが必要である。立毛製品の仕上げ工程での熱処理においては、９０〜１３０℃の温度が繊維に加えられが、本発明の繊維は、この温度範囲に熱収縮応力の最大値を有するのである。また、刺毛成分と産毛成分とを混綿して立毛製品中で産毛成分のみを収縮させるためには、熱収縮応力が１００ｍｇ／ｄ以上であることが必要であり、熱収縮応力が１００ｍｇ／ｄ未満では、存在する他の繊維、組織に抗しての収縮性が不十分であり、得られる製品の品位が悪くなる。
【００１２】
本発明の高収縮性アクリル系繊維には、耐候安定剤、抗菌剤、顔料、制電剤、導電剤、防汚剤等が含まれていてもよい。
【００１３】
本発明の高収縮性アクリル系繊維は、例えば以下の方法により製造される。すなわち、アクリロニトリル９０〜９５重量％、スルホン酸基含有ビニルモノマー０〜０．５重量％及び他のビニルモノマー１０〜４．５重量％よりなるアクリロニトリル系ポリマーを湿式紡糸法により紡糸し、２〜６倍の紡糸延伸し、油剤付与、乾燥緻密化後、加圧水蒸気中で３０％以上緩和させ、更に１．６〜２．２倍の乾熱延伸することにより製造することができる。
【００１４】
アクリロニトリル系ポリマーは、アクリロニトリル９０〜９５重量％、スルホン酸基含有ビニルモノマー０〜０．５重量％及び他のビニルモノマー１０〜４．５重量％を、水系懸濁重合、水系乳化重合または溶液重合等の公知の方法で重合し、残存モノマーを除去後、溶剤に溶解或いはそのまま紡糸原液とする。用いる溶剤としては、有機溶剤、無機溶剤のいずれであってもよい。
【００１５】
紡糸原液は、紡糸口金より凝固浴中へ紡出される。凝固浴は、溶剤回収のコスト低減及び回収プロセスの簡略化のために紡糸原液における溶剤と同じ溶剤の水溶液とすることが好ましい。凝固浴に紡出された凝固糸は、通常溶剤濃度の順次低下する数段の洗浄延伸浴を通して２〜６倍、好ましくは３〜４倍に紡糸延伸する。延伸倍率が２倍未満では、繊維の分子鎖の配向が不十分で、得られる繊維の機械的強度が低いため、紡績工程の通過性が低下し、更に得られる製品の耐久性も低下し、また６倍を超えると、糸切れ等の操業性の問題を生ずる。
【００１６】
紡糸延伸後、５０℃以上の水洗槽にて水洗し油剤を付与した後、乾燥緻密化を行う。次いで、本発明においては、加圧水蒸気中で３０％以上、好ましくは３５％以上収縮緩和させることが必要であり、加圧水蒸気中での緩和処理は、温度１１０〜１５０℃、好ましくは１１５〜１３５℃の飽和水蒸気中で行い、繊維を緩和させる。温度が１１０℃未満では、３０％以上の緩和が得られず、１５０℃を超えると、膠着等の操業性の問題を生じる。
【００１７】
本発明においては、更に、１．６〜２．２倍に乾熱延伸する。乾熱延伸処理は、１００〜１４０℃、好ましくは１１０〜１３０℃で行う。温度が１００℃未満では、延伸時の張力が過大となり、低延伸比でしか延伸できなくなって高収縮性の繊維は得られず、また、１４０℃を超えると、延伸時の張力が小さく高延伸比で延伸可能であるが、どのような延伸比を採用しても高収縮性の繊維は得られない。延伸比は、本発明の目的である繊維を得るには、１．６倍以上が必要であるが、２．２倍を超えると、強度、光沢等の繊維物性の低下、糸切れを起こす。乾熱延伸後の繊維は、公知の方法により適宜機械クリンプの付与等紡績工程に必要な処理、操作が行われる。
【００１８】
【実施例】
以下、本発明を実施例により具体的に説明する。なお、実施例中、ポリマーの還元粘度は、ジメチルホルムアミド０．５重量％水溶液により２５℃でキャノンフェンスケ粘度計（キャノン社製）を用いて測定した。部及び％とあるは、それぞれ重量部及び重量％を意味する。収縮率は、無荷重のもとで１３０℃×１０分の乾熱雰囲気下で測定した。更に、熱収縮応力は、空気中１０℃／分の昇温速度の下で測定した。
【００１９】
（実施例１〜３、比較例１〜２）
水系懸濁重合法により、表１に示す組成の還元粘度１．９５のアクリロニトリル（ＡＮ）／酢酸ビニル（ＡＶ）、ＡＮ／アクリル酸メチル（ＭＡ）の各２元共重合ポリマーを得た。次いで、各ポリマーをジメチルアセトアミドに溶解しポリマー濃度２５％の紡糸原液を調製した。紡糸原液を孔径６０μｍ、孔数１０，０００のノズルを用いてジメチルアセトアミド４０％／水６０％、４０℃の凝固浴に紡出し、溶剤濃度の順次低下する５段の洗浄延伸浴を通して３倍の紡糸延伸を行い、油剤付与、乾燥緻密化処理を行った。その後表１に示す条件にて、加圧水蒸気中での緩和処理及び熱ローラーを用いての乾熱延伸を行った後、機械クリンプを付与し単繊維繊度８デニールの繊維を得た。なお、操業性にについても表１に示した。得られた繊維の繊維物性及び熱的物性を表２に示した。
【００２０】
【表１】
0003756886.tif 000002
【００２１】
【表２】
0003756886.tif 000003
【００２２】
（実施例４、比較例３）
水系懸濁重合法により得た、表３に示す組成の還元粘度２．０５のＡＮ／ＡＶ、ＡＮ／メタリルスルホンル酸ナトリウム（ＭＳ）の各３元共重合ポリマーを用いた以外は、実施例１と同様にして単繊維繊度８デニールの繊維を得た。得られた繊維の繊維物性及び熱的物性を表４に示した。
【００２３】
【表３】
0003756886.tif 000004
【００２４】
【表４】
0003756886.tif 000005
【００２５】
【発明の効果】
本発明のハイパイル用の高収縮性アクリル系繊維は、速収縮性と高い乾熱収縮率を有し、高収縮性を有しながらも繊維の硬化や脆化がなく、従来の高収縮性繊維と比較しても優れた物性を保持するものであり、ハイパイルの素材成分として有用なるもので、かかるハイパイルにおいてその性能を発揮しうるものであり、産業上極めて有意義なものである。